"以下のものを含有する組成物:A芳香族ポリカーボネート;いずれの場合も成分ABCDの重量部の合計に基づき、48~90重量部、Bポリ乳酸;いずれの場合も成分ABCDの重量部の合計に基づき、1~40重量部、Cグラフトポリマー;いずれの場合も成分ABCDの重量部の合計に基づき、05~15重量部、Dホスフィン酸の塩;いずれの場合も成分ABCDの重量部の合計に基づき、2~25重量部、Eビニルコポリマー;成分ABCD=100の重量部の合計に基づき、0~10重量部、なお、本出願における全ての重量部データは、該組成物中の成分ABCDの重量部の合計が100となるように標準化される。成分Bに係るポリ乳酸を、いずれの場合も成分ABCDの重量部の合計に基づき、15~25重量部含有する、請求項1に記載の組成物。成分Dに係るホスフィン酸の塩を、いずれの場合も成分ABCDの重量部の合計に基づき、7.5~15.0重量部含有する、請求項1または2に記載の組成物。難燃剤、難燃助剤、流れ防止剤、潤滑剤および離型剤、核化剤、安定剤、帯電防止剤、酸、充填剤および補強剤、ならびに染料および顔料を含有する群から選択される成分Fとしての添加剤を、いずれの場合も成分ABCD=100重量部の合計に基づき、0~50重量部含有する、請求項1から3のいずれかに記載の組成物。成分Bのポリ乳酸が、モノマーとしての乳酸に加えて、グリコール酸、ヒドロキシ酪酸、ヒドロキシ吉草酸、ヒドロキシペンタン酸、ヒドロキシカプロン酸およびヒドロキシヘプタン酸を含有する群から選択される少なくとも1種の更なるモノマーを含有することを特徴とする、請求項1から4のいずれかに記載の組成物。乳酸モノマーの割合が少なくとも50wtであることを特徴とする、請求項5に記載の組成物。成分Bが、40000~120000のMwを有するポリ乳酸であることを特徴とする、請求項1から6のいずれかに記載の組成物。以下のものから成る1種以上のグラフトポリマーを成分Cとして含有する、請求項1から7のいずれかに記載の組成物:C15~95wtの少なくとも1種のビニルモノマー、およびC295~5wtの、ジエンゴム、EPMゴムすなわち、すなわちエチレン/プロピレンおよび所望によるジエンをベースとするもの、アクリレート、ポリウレタン、シリコーン、シリコーンアクリレート、クロロプレンおよびエチレン/ビニルアセテートゴムから成る群から選択される少なくとも1種の骨格。式のホスフィン酸の塩または塩の混合物が使用される、請求項1から8のいずれかに記載の組成物:式中、Mmは、周期表の第1主族の金属カチオンアルカリ金属;m=1、第2主族の金属カチオンアルカリ土類金属;m=2または第3主族の金属カチオンm=3または第2、7もしくは8亜族の金属カチオンmは1~6の整数を示すである。Mm=Ca2およびm=2である、請求項9に記載の組成物。ホスフィン酸塩成分Cの平均粒度d50が、80μm未満である、請求項1から10のいずれかに記載の組成物。成形品を製造するための請求項1から11のいずれかに記載の組成物の使用。請求項1から11のいずれか1つに記載の組成物を含有する成形品。したがって、本発明の目的は、良好な難燃性と共に高い耐熱性および優れた力学的性質、特に、高い応力亀裂耐性とノッチ付き衝撃強度を最適な組合せで備える耐衝撃性改質ポリカーボネートポリ乳酸組成物を提供することである。驚くべきことに、Aポリカーボネート、Bポリ乳酸、Cゴム変性グラフトポリマーおよびD難燃剤としてのホスフィン酸の塩、特にカルシウムホスフィナートを含有する組成物または成形材料は、ブレンドに著しく改良された難燃特性、高い耐熱性、高い応力亀裂耐性およびノッチ付き衝撃強度をもたらすことが見出されている。本発明の組成物は、以下の成分を含有し、A芳香族ポリカーボネート;いずれの場合も成分ABCDの重量部の合計に基づき、40~90重量部、好ましくは50~75重量部、特に好ましくは54~72重量部、Bポリ乳酸;いずれの場合も成分ABCDの重量部の合計に基づき、1~40重量部、好ましくは5~300重量部、より好ましくは10~28重量部、および特に好ましくは15~25重量部、Cグラフトポリマー;いずれの場合も成分ABCDの重量部の合計に基づき、05~15重量部、好ましくは3~11重量部、特に好ましくは5~9重量部、Dホスフィン酸の塩;いずれの場合も成分ABCDの重量部の合計に基づき、2~25重量部、好ましくは50~175重量部、特に好ましくは75~15重量部、Eビニルコポリマー;成分ABCD=100の重量部の合計に基づき、0~10重量部、好ましくは05~5重量部、F添加剤;いずれの場合も、成分ABCD=100の重量部の合計に基づき、0~50重量部、好ましくは05~250重量部、特に好ましくは07~50重量部、本出願における全ての重量部データは、組成物中の成分ABCDの重量部の合計が100となるように標準化される。成分A本発明に係る組成物の成分Aは、ポリカーボネートまたはポリカーボネート混合物を含有する。好ましいポリカーボネートは、一般式Iのビスフェノールに基づくこれらのホモポリカーボネートおよびコポリカーボネートである式中、Zは、1又はそれ以上の芳香族基を含有する、6個~30個の炭素原子を有する二価の有機残基である。式Iaのビスフェノールが好ましい。式中、Aは、単結合、C1-C5アルキレン、C2-C5アルキリデン、C5-C6シクロアルキリデン、-O-、-SO-、-CO-、-S-、-SO2-、C6-C12アリーレン、その場合、他の芳香族環ヘテロ原子を所望により含有する更なる芳香族環とこれらを縮合させてもよい、あるいは以下の式II若しくはアルカン、ビスシクロアルカン、インダンビスフェノール、ビススルフィド、ビスエーテル、ビスケトン、ビススルホン、ビススルホキシドおよびα,α’-ビスジイソプロピルベンゼン。例えば、上記ビスフェノールの芳香環上をアルキル化若しくはハロゲン化することにより得ることができる上記ビスフェノールの誘導体も、一般式Iで表されるビスフェノールの例である。一般式で表されるビスフェノールの例は、特に以下の化合物である:ヒドロキノン、レソルシノール、4,4’-ジヒドロキシジフェニル、ビス-4ヒドロキシフェニルスルフィド、ビス-4-ヒドロキシフェニルスルホン、ビス-3,5-ジメチル-4-ヒドロキシフェニル-メタン、ビス-3,5-ジメチル-4-ヒドロキシフェニル-スルホン、1,1-ビス-3,5-ジメチル-4-ヒドロキシフェニル-p/m-ジイソプロピルベンゼン、1,1-ビス-4-ヒドロキシフェニル-1-フェニル-エタン、1,1-ビス-3,5-ジメチル-4-ヒドロキシフェニル-シクロヘキサン、1,1-ビス-4-ヒドロキシフェニル-3-メチルシクロヘキサン、1,1-ビス-4-ヒドロキシフェニル-3,3-ジメチルシクロヘキサン、1,1-ビス-4-ヒドロキシフェニル-4-メチルシクロヘキサン、1,1-ビス-4-ヒドロキシ-フェニル-シクロヘキサン、1,1-ビス-4-ヒドロキシフェニル-3,3,5-トリメチルシクロヘキサン、2,2-ビス-3,5-ジクロロ-4-ヒドロキシフェニル-プロパン、2,2-ビス-3-メチル-4-ヒドロキシフェニル-プロパン、2,2-ビス-3,5-ジメチル-4-ヒドロキシフェニル-プロパン、2,2-ビス-4-ヒドロキシフェニル-プロパンすなわち、ビスフェノールA、2,2-ビス-3-クロロ-4-ヒドロキシフェニル-プロパン、2,2-ビス-3,5-ジブロモ-4-ヒドロキシフェニル-プロパン、2,4-ビス-4-ヒドロキシフェニル-2-メチルブタン、2,4-ビス-3,5-ジメチル-4-ヒドロキシフェニル-2-メチルブタン、α,α’-ビス-4-ヒドロキシフェニル-o-ジイソプロピルベンゼン、α,α’-ビス-4-ヒドロキシフェニル-m-ジイソプロピルベンゼンすなわち、ビスフェノールM、α,α’-ビス-4-ヒドロキシフェニル-p-ジイソプロピルベンゼンおよびインダンビスフェノール。特に好ましいポリカーボネートは、ビスフェノールAに基づくホモポリカーボネート、1,1-ビス-4-ヒドロキシフェニル-3,3,5-トリメチルシクロヘキサンに基づくホモポリカーボネート、および2種類のモノマー、即ち、ビスフェノールAと1,1-ビス-4-ヒドロキシフェニル-3,3,5-トリメチルシクロヘキサンに基づくコポリカーボネートである。一般式Iで表される上記ビスフェノールは、例えば対応するフェノールとケトンから、既知の方法によって調製できる。上述のビスフェノールおよび該ビスフェノールの調製方法は、例えば以下の文献に記載されている:モノグラフH.シュネル著、ポリカーボネートの化学と物理ポリマーレビュー、第9巻、第77頁~第98頁、インターサイエンスパブリシャーズ、ニューヨーク,ロンドン,シドニー,1964年;米国特許第3028635号明細書、同3062781号明細書、同2999835号明細書、同3148172号明細書、同2991273号明細書、同3271367号明細書、同4982014号明細書、同2999846号明細書、独国特許出願公開第1570703号明細書、同2063050号明細書、同2036052明細書、同2211956号明細書、同3832396号明細書および仏国特許出願公開第1561518号明細書および特開昭61-62039号公報、特開昭61-62040号公報および特開昭61-105550号公報。1,1-ビス-4-ヒドロキシフェニル-3,3,5-トリメチルシクロヘキサンおよびその製造法は、例えば、米国特許第4982014号明細書に記載されている。インダンビスフェノールおよびその調製法は、例えば、米国特許第3288864号明細書、特開昭60035150号公報および米国特許第4334106号明細書に記載されている。インダンビスフェノールは、例えば、有機溶媒中にフリーデルクラフツ触媒を存在させて、イソプロペニルフェノール若しくはその誘導体またはイソプロペニルフェノールの二量体若しくはその誘導体から調製できる。ポリカーボネートは、既知の方法によって製造できる。ポリカーボネートの適当な調製方法は、例えば界面重縮合法によってビスフェノールとホスゲンから調製する方法、または均一相法によってビスフェノールとホスゲンから調製する方法いわゆるピリジン法、または溶融エステル交換法によってビスフェノールと炭酸塩から調製する方法である。これらの調製方法は、例えば、H.シュネル著、ポリカーボネートの化学と物理ポリマーレビュー、第9巻、第31頁~第76頁、インターサイエンスパブリシャーズ、ニューヨーク,ロンドン,シドニー,1964年に記載されている。上記調製方法は、更に以下の文献に記載されている:Dフライタック、Uグリゴ、PRミューラー、Hノウバートン著ポリカーボネート高分子化学工学百科事典、第11巻、第2版、1988年、第648頁~第718頁、およびUグリゴ著、KキルハーおよびPRミューラー著ポリカーボネート、ベッカー、ブラウン著ブラスチックハンドブック、第3/1巻、ポリカーボネート、ポリアセタール、ポリエステル、セルロースエステル、カールハンサー出版社、ミュンヘン、ウイーン、1992年、第117頁~第299頁、およびDCプレボサーク、BTデボナおよびYケステン著アライドケミカル社、研究開発センター、モリスタウン、ニュージャージー07960所属ポリエステルカーボネートコポリマーの合成、ジャーナルオブポリマーサイエンス、高分子化学版、第19巻、第75頁~第90頁1980年。溶融エステル交換法は、特に、例えば、Hシュネル著、ポリカーボネートの化学と物理ポリマーレビュー、第9巻、第44頁~第51頁、インターサイエンスパブリシャーズ、ニューヨーク,ロンドン,シドニー,1964年、および独国特許出願公開第1031512号明細書に記載されている。ポリカーボネートの調製において、不純物の割合が低い原料および補助物質が好ましく使用される。溶融エステル交換法による調製の場合、特に、可能な限りアルカリイオンおよびアルカリ土類イオンを含有しないビスフェノールおよび炭酸誘導体が使用される。このような純粋な原料は、例えば炭酸誘導体例えば炭酸エステル、およびビスフェノールを再結晶するか、洗浄するかまたは蒸留することによって得られる。本発明において適当なポリカーボネートは、10000g/mol~200000g/molの重量平均分子量Mw例えば超遠心法または散乱光測定によって測定できるを有する。該ポリカーボネートは、特に好ましくは12000g/mol~80000g/mol、より特に好ましくは20000g/mol~35000g/molの重量平均分子量を有する。本発明によるポリカーボネートの平均モル質量は、例えば適切量の連鎖停止剤を用いることにより、既知の方法で調整できる。連鎖停止剤を単独で使用してもよく、種々の連鎖停止剤の混合物を使用してもよい。適当な連鎖停止剤は、モノフェノールおよびモノカルボン酸である。適当なモノフェノールは、例えばフェノール、p-クロロフェノール、p-tert-ブチルフェノール、クミルフェノールまたは2,4,6-トリブロモフェノール、並びに長鎖アルキルフェノール、例えば4-1,1,3,3-テトラメチルブチル-フェノール、またはアルキル置換基中に合計8~20個の炭素原子を有するモノアルキルフェノールもしくはジアルキルフェノール、例えば3,5-ジ-tert-ブチルフェノール、p-tert-オクチルフェノール、p-ドデシルフェノール、2-3,5-ジメチル-ヘプチル-フェノールまたは4-3,5-ジメチル-ヘプチル-フェノールである。適当なモノカルボン酸は、安息香酸、アルキル安息香酸およびハロ安息香酸である。好ましい連鎖停止剤は、フェノール、p-tert-ブチルフェノール、4-1,1,3,3-テトラメチルブチルフェノールおよびクミルフェノールである。連鎖停止剤の使用量は、個々の場合に使用されるビスフェノールの合計量に基づいて、好ましくは0.25~10molである。本発明において適当なポリカーボネートは、既知の方法、好ましくは三官能価以上の分枝剤を組込むことにより分枝化できる。適当な分枝剤は、例えば三以上のフェノール基を有する分枝剤または三以上のカルボン酸基を有する分枝剤である。適当な分枝剤としては、例えば以下のものが含まれる:フロログルシノール、4,6-ジメチル-2,4,6-トリ-4-ヒドロキシフェニルヘプトエン-2、4,6-ジメチル-2,4,6-トリ-4-ヒドロキシフェニルヘプタン、1,3,5-トリ-4-ヒドロキシフェニルベンゼン、1,1,1-トリス4-ヒドロキシフェニルエタン、トリ-4-ヒドロキシフェニル-フェニルメタン、2,2-ビス[4,4-ビス4-ヒドロキシフェニルシクロヘキシル]プロパン、2,4-ビス4-ヒドロキシフェニルイソプロピル-フェノール、2,6-ビス2-ヒドロキシ-5’-メチル-ベンジル-4-メチルフェノール、2-4-ヒドロキシフェニル-2-2,4-ジヒドロキシフェニルプロパン、ヘキサ-4-4-ヒドロキシフェニル-イソプロピル-フェニル-テトラフタル酸エステル、テトラ-4-ヒドロキシフェニル-メタン、テトラ-4-4-ヒドロキシフェニル-イソプロピル-フェノキシ-メタンおよび1,4-ビス-4’,4’’-ジヒドロキシトリフェニル-メチルベンゼン、並びに2,4-ジヒドロキシ安息香酸、トリメシン酸、塩化シアヌル、3,3-ビス-3-メチル-4-ヒドロキシフェニル-2-オキソ-2,3-ジヒドロインドール、トリメソイルクロライド、およびα,α’,α’’-トリス4-ヒドロキシフェノール-1,3,5-トリイソプロピルベンゼン。好ましい分枝剤は、1,1,1-トリス4-ヒドロキシフェニルエタンおよび3,3-ビス3-メチル-4-ヒドロキシフェニル-2-オキソ-2,3-ジヒドロインドールである。必要に応じて使用される分枝剤の使用量は、使用するビスフェノールのモル量に基づき、好ましくは005mol~2molである。界面重縮合法によってポリカーボネートを調製する場合、分枝剤を、例えばビスフェノールと連鎖停止剤と共に水性アルカリ相中へ導入してもよく、またはこれらを炭酸誘導体と共に、有機溶媒中へ溶液状で添加してもよい。エステル交換法の場合、好ましくは、分枝剤をジヒドロキシ芳香族化合物またはビスフェノールと共に計量供給する。溶融エステル交換法によってポリカーボネートを調製する場合、好ましく使用される触媒は、以下の文献において既知であるアンモニウム塩およびホスホニウム塩である例えば米国特許第3442864号明細書、特開昭47-14742号公報、米国特許第5399659号明細書、および独国特許公開第19539290号明細書を参照。コポリカーボネートを使用してもよい。本発明の範囲内に含まれるコポリカーボネートは、特に、重量平均分子量Mwが好ましくは10000~200000g/mol、特に好ましくは20000~80000g/molである散乱光測定または超遠心分離法により事前較正した後に、ゲルクロマトグラフィーによって測定した、ポリジオルガノシロキサン-ポリカーボネートブロックコポリマーである。ポリジオルガノシロキサン-ポリカーボネートブロックコポリマー中の芳香族カーボネート構造単位の含有量は、好ましくは75wt~97.5wt、特に好ましくは85~97wtである。ポリジオルガノシロキサン-ポリカーボネートブロックコポリマー中のポリジオルガノシロキサン構造単位含量は、好ましくは25~2.5wt、特に好ましくは15~3wtである。ポリジオルガノシロキサン-ポリカーボネートブロックコポリマーは、例えば、α,ω-ビスヒドロキシアリールオキシ末端基を含有するポリジオルガノシロキサンを開始物質として調製され、平均重合度は好ましくはPn=5~100、特に好ましくはPn=20~80を有する。常套の添加剤、例えば離型剤を、溶融状態のポリカーボネートと混合させてもよく、あるいはその表面に塗布してもよい。好ましくは、使用するポリカーボネートには、本発明による成形組成物の別の成分と配合させる前に、予め離型剤を含有させる。成分Bポリ乳酸は、成分Bとして使用される。ここで、成分Bは、L-乳酸モノマー、D-乳酸モノマーまたはそれらの混合物から成るポリ乳酸を含有でき、光学対象体を有するDまたはL乳酸の混合比は、95:5~50:50の間である。本発明の範囲内に含まれるポリ乳酸は、乳酸および/またはラクチドおよび、グリコール酸、ヒドロキシ酪酸、ヒドロキシ吉草酸、ヒドロキシペンタン酸、ヒドロキシカプロン酸、およびヒドロキシヘプタン酸を含有する群から選択される少なくとも1種の他のヒドロキシカルボン酸から製造されるポリマーでもあり、いずれの場合においてもまた、鏡像異性的に純粋な形態であるか光学異性体の混合物であり、およびそれらの混合物であってもよい。特に、グリコール酸、3-ヒドロキシ乳酸、4-ヒドロキシ酪酸、3-ヒドロキシ吉草酸または6-ヒドロキシカプロン酸が使用される。混合物中での乳酸の含有量は、好ましくは少なくとも50wt、およびより好ましくは少なくとも80wtである。成分Bは、好ましくは60°Cのガラス転移温度と、178°Cの融点を有する。ガラス転移温度は、窒素保護ガスを用いて、20Kの昇温速度にて、DIN53765に従い測定され、ガラス転移温度は、ガラス転移前後の外挿ベースラインの中心線と測定された曲線の交点として定義される。成分Bの溶融マスフロー速度は、好ましくは1~50g/10分、より好ましくは2~25g/10分、特に好ましくは5~20g/10分、いずれの場合も、210°Cおよび2.16kgの荷重で行う。成分Bの密度は、好ましくは1.2~1.3g/cm3、特に好ましくは1.24~1.25g/cm3である。成分Bの重量平均分子量Mwポリスチレン標準試薬を用いてゲル浸透クロマトグラフィにより測定したは、好ましくは10000~1500000、より好ましくは15000~150000、まさにより好ましくは40000~120000および特に好ましくは80000~100000である。成分C成分Cは、以下のものから成る1種以上のグラフトポリマーを含有する:C.15~95、好ましくは30~90wtの少なくとも1種のビニルモノマー、C.295~5、好ましくは70~10wtの、ジエンゴム、EPMゴムすなわちエチレン/プロピレンおよび任意にジエンをベースとするもの、アクリレート、ポリウレタン、シリコーン、シリコーンアクリレート、クロロプレンおよびエチレン/ビニルアセテートゴムから成る群から選択される少なくとも1種の骨格。骨格C.2は、一般に、0.05~10μm、好ましくは0.1~5μm、および特に好ましくは0.2~1μmの平均粒度d50値を有する。モノマーC.1は、好ましくは以下のものから成る混合物である;C1150~99重量部の、ビニル芳香族および/または環置換ビニル芳香族例えば、スチレン、α-メチルスチレン、p-メチルスチレン、p-クロロスチレンおよび/またはメタアクリル酸C1~C8アルキルエステル例えば、メチルアクリレート、エチルアクリレートなど、およびC121~50重量部の、ビニルシアニド不飽和ニトリル、例えば、アクリロニトリルおよびメタクリロニトリルおよび/またはメタアクリル酸C1~C8アルキルエステル例えば、メチルメタクリレート、n-ブチルアクリレート、t-ブチルアクリレートおよび/または不飽和カルボン酸の誘導体例えば、無水物およびイミドなど、例えば、マレイン酸無水物およびN-フェニルマレイミド。好ましいモノマーC.1.1は、モノマースチレン、α-メチルスチレンおよびメチルメタクリレートの少なくとも1つのから選択され、好ましいモノマーC.1.2は、モノマーアクリロニトリル、マレイン酸無水物およびメチルメタクリレートの少なくとも1つのから選択される。アクリレートに関する括弧内の成分メタの意味は、この成分が所望により存在することを意味する。好ましい骨格C.2は、シリコーンアクリレートゴム、ジエンゴム例えばブタジエンおよびイソプレンベースのものまたはジエンゴム類の混合物である。本発明の範囲におけるジエンゴムはまた、ジエンゴムのコポリマーまたはさらなる共重合可能なモノマー例えば、C.1.1およびC.1.2におけるものなどとそれらの混合物と理解される。骨格C.2は、一般に、10°C未満、好ましくは0°C未満、特に好ましくは-10°C未満のガラス転移温度を有する。特に好ましい実施態様において、モノマーC.1は、ポリメチルメタクリレートPMMAであり、この場合において、骨格C.2は好ましくはシリコーンアクリレートゴムである。特に好ましいポリマーCは、例えば、ABSポリマー乳化、塊状および懸濁ABSであり、例えば、ドイツ特許出願DE-OS2035390号明細書米国特許3644574号明細書に対応またはドイツ特許出願DE-OS2248242号明細書イギリス特許1409275号明細書に対応またはUllmannsEnzyklopadiederTechnischenChemieVol19第280頁以降に記載されている。骨格C.2のゲル含有量は、少なくとも20wtであり、乳化重合によって調製された骨格C.2の場合は、好ましくは少なくとも40wtであるトルエン中で測定。成分C.1およびC.2のグラフトポリマーは、コアシェル構造を有するのが好ましい:成分C.1がシェルスキンとも称されるを形成し、そして成分C.2がコアを形成する例えば、UllmannsEncyclopediaofIndustrialChemistryVCHVerlagVolA211992p635およびp656を参照。グラフトポリマーCは、フリーラジカル重合例えばエマルション重合、懸濁重合、溶液重合または塊状重合によって、好ましくは乳化重合または塊状重合によって調製される。特に適したグラフトゴムは、米国特許4937285号明細書に記載の、有機ヒドロペルオキシドおよびアスコルビン酸から成る開始剤系を用いたレドックス開始剤による、乳化重合プロセスによって調製されるABSポリマーである。グラフト反応中に、グラフトモノマーは骨格上へ完全にグラフト化される必要はないことが知られているため、本発明におけるグラフトポリマーCは、骨格の存在下におけるグラフトモノマーおよび処理中において一緒に生成されるものとの共重合によって得られた生成物としても理解できる。ポリマーCのC.2における適したアクリレートゴムは、好ましくは、C.2に基づき所望により40wtまでの他の重合性エチレン性不飽和モノマーを含む、アルキルアクリレートから成るポリマーである。好ましい重合性アクリレートは、C1~C8アルキルエステル、例えばメチル、エチル、ブチル、n-オクチルおよび2-エチルヘキシルエステル;ハロアルキルエステル、好ましくはハロゲンC1~C8-アルキルエステル、例えば、クロロエチルアクリレートなど、そしてこれらのモノマーの混合物を含む。架橋目的のために、1つ以上の重合性二重結合を有するモノマーを共重合させることができる。架橋モノマーの好ましい例としては、3~8の炭素原子を有する不飽和モノカルボン酸と、3~12の炭素原子を有する不飽和の一価アルコール、または2~4のOH基および2~20の炭素原子を有する飽和ポリオール例えば、エチレングリコールジメタクリレート、アリルメタクリレートなどのエステル;ポリ不飽和ヘテロ環化合物例えば、トリビニルおよびトリアリルシアヌレートなど;多官能性ビニル化合物ジ-およびトリ-ビニルベンゼンなど;が挙げられ、また、トリアリルホスフェートおよびジアリルフタレートなども挙げられる。好ましい架橋モノマーは、アリルメタクリレート、エチレングリコールジメタクリレート、ジアリルフタレートおよび少なくとも3つのエチレン性不飽和基を有するヘテロ環化合物である。特に好ましい架橋モノマーは、環状モノマーのトリアリルシアヌレート、トリアリルイソシアヌレート、トリアクリロイルヘキサヒドロ-s-トリアジン、およびトリアリルベンゼンである。架橋モノマーの量は、骨格C.2に基づき、好ましくは0.02~5、特に0.05~2wtである。少なくとも3つのエチレン性不飽和基を有する環状架橋モノマーの場合は、骨格C.2に対して1重量以下の量に限定されることが有利である。骨格C.2の調製においてアクリル酸エステルに加えて任意に用いることができる、好ましい他の重合性エチレン性不飽和モノマーは、例えば、アクリロニトリル、スチレン、α-メチルスチレン、アクリルアミド類、ビニルC1~C6-アルキルエーテル類、メチルメタクリレート、ブタジエンである。骨格C.2として好ましいアクリレートゴムは、少なくとも60重量のゲル含有量を有するエマルションポリマーである。C.2において適したシリコーンゴムは、例えば、米国特許2891920号明細書および米国特許3294725号明細書に記載されるような乳化重合によって調製することができる。C.2においてさらに適した骨格は、グラフト結合位置を有するシリコーンゴム例えばドイツ特許出願3704657号明細書、ドイツ特許出願3704655号明細書、ドイツ特許出願3631540号明細書およびドイツ特許出願3631539号明細書に記載である。シリコーンアクリレートゴムもまた、本発明において骨格C.2として適している。これらのシリコーンアクリレートゴムは、シリコーンゴム含量10~90wtおよびポリアルキルメタアクリレートゴム含量90~10wtを有する、グラフト結合位置を有する複合ゴムである。2つの上記ゴム成分は、複合ゴム中に浸透しており、それらは実質的にお互い分離できない状態である。複合ゴムにおけるシリコーンゴム成分の割合が極めて高い場合、生成した樹脂組組成物は、不利な表面特性と損なわれた着色性を示す。一方で、複合ゴムにおいてポリアルキルメタアクリレートゴム成分の割合が極めて高い場合、最終的な樹脂組成物の耐衝撃性は悪影響を受ける。シリコーンアクリレートゴムは既知であり、例えば、米国特許5807914号明細書、欧州特許430134号明細書および米国特許4888388号明細書などに記載されている。乳化重合により製造されたC.1メチルメタクリレートおよびC.2シリコーンアクリレート複合ゴムを有するグラフトポリマーを使用することが好ましい。骨格C.2のゲル含有量は、適した溶媒中において25°Cで測定されるMHoffmannHKromerRKuhnPolymeranalytikIundIIGeorgThiemeVerlagStuttgart1977。平均粒度d50は、何れの場合も粒子の50重量が位置する前後の直径である。超遠心分離装置を用いて測定することができるWScholtanHLangeKolloidZundZPolymere250782l796。成分D本発明の意味の範囲内で、ホスフィン酸の塩成分Dは、任意の金属カチオンとホスフィン酸の塩として理解される。金属カチオンが異なる塩の混合物を使用してもよい。金属カチオンは、周期表の第1主族の金属のカチオンアルカリ金属、好ましくはLi、Na、K、第2主族の金属のカチオンアルカリ土類金属;好ましくはMg2、Ca2、Sr2、Ba2、特に好ましくはCa2または第3主族の金属のカチオンホウ素族の元素;好ましくはAl3および/または第2、7もしくは8亜族の金属のカチオン好ましくはZn2、Mn2、Fe2、Fe3である。好ましくは、式のホスフィン酸の塩またはその混合物が使用される;式中、Mmは、周期表の第1主族の金属カチオンアルカリ金属;m=1、第2主族の金属カチオンアルカリ土類金属;m=2または第3主族の金属カチオンm=3または第2、7もしくは8亜族の金属カチオンmは1~6の整数、好ましくは1~3の整数、特に好ましくは2または3である。である。特に好ましくは、式IVにおいて、m=1の場合、金属カチオンMは、Li、Na、Kであり、m=2の場合、金属カチオンM2は、Mg2、Ca2、Sr2、Ba2であり、及びm=3の場合、金属カチオンM3は、Al3であり、もっとも好ましくはCa2m=2である。好ましい態様では、ホスフィン酸塩成分Dの平均粒度d50は80μm未満、好ましくは60μm未満であり、より好ましくは50μm以下であり、0.02μmよりも大きく、好ましくは1μmより大きく、および特に好ましくは5μmより大きく、上限値と下限値のうち自由に相互を組み合せることができる。別の好ましい実施態様において、d50は10μmと55μmの間である。平均粒度d50は、その上下にそれぞれ50wtの粒子が存在する直径である。平均粒度d50が異なる塩の混合物を使用してもよい。ホスフィン酸塩の粒度d50へのこれらの要求は、それぞれ、ホスフィン酸塩の防炎性を増加させる技術的効果に関連する。ホスフィン酸塩は、単独で使用しても別のリン含有難燃剤との組み合わせで使用してもよい。本発明による組成物は、好ましくは、別のリン含有難燃剤を含有せず、特に、有機単量体およびオリゴマーリンおよびリン酸エステル、ホスホン酸塩アミンならびにホスファゼンから成る群から選択されるリン含有難燃剤を含有しない。成分E成分Eは、1種以上の熱可塑性ビニルポリマーE.1を含有する。好適なビニルポリマーE1は、ビニル芳香族類、ビニルシアン化物不飽和ニトリル、アクリル酸C1~C8アルキルエステル、不飽和カルボン酸、および不飽和カルボン酸の誘導体例えば、無水物およびイミドなどより成る群からの少なくとも1のモノマーのポリマーである。特に好適なポリマーは、以下のものから成る;E1150~99重量部、好ましくは60~80重量部の、ビニル芳香族類および/または核置換ビニル芳香族類例えば、スチレン、αメチルスチレン、pメチルスチレンおよびpクロロスチレンなどおよび/またはメタアクリル酸C1~C8アルキルエステル例えば、メチルメタクリレートおよびエチルメタクリレートなどおよびE121~50重量部、好ましくは20~40重量部の、アクリロニトリルおよびメタクリロニトリルのようなビニルシアン化物不飽和ニトリルおよび/またはアクリル酸C1~C8アルキルエステル例えば、メチルメタクリレート、nブチルアクリレートおよびtブチルアクリレートなどおよび/またはマレイン酸のような不飽和カルボン酸および/または不飽和カルボン酸の誘導体例えば、無水物およびイミド例えば、無水マレイン酸およびNフェニルマレイミド。ポリマーE1は、樹脂様で、熱可塑性であり、かつゴムを含まない。E11スチレンとE12アクリロニトリルのコポリマーが特に好ましい。E1に係るポリマーは既知であり、フリーラジカル重合によって、特に乳化重合、懸濁重合、溶液重合または塊状重合によって調製できる。フェニルホスファイトおよび20wtIrganox登録商標1076オクタデシル3プロピオネートの混合物BASF、ドイツ表1から、ポリカーボネート、衝撃改質剤およびホスフィン酸塩カルシウムホスフィン酸塩に基づく難燃剤の組合せを有する例1~6の本発明に係る組成物のみが、本発明に係る目的をもたらすことが明かである。すなわち、本発明に係る組成物のみが、高い耐熱性、応力亀裂耐性およびノッチ付き衝撃強度を有すると共に、低い後難燃時間と、UL94V試験における良好な特性とを組合せて備えることを示す。"